(57)【特許請求の範囲】
【請求項１】
中心金属と、複素環骨格及びカルボキシレート基を有する有機配位子とを備える金属錯体の三次元的多孔性骨格構造を含む水素吸蔵材料である多孔性金属錯体の製造方法であって、
前記有機配位子の塩を複素環カルボン酸金属塩として調製する工程と、
前記中心金属の塩を第２の金属塩として調製する工程と、
前記複素環カルボン酸金属塩及び第２の金属塩を反応させる工程と、を含み、
前記複素環カルボン酸金属塩は、次の一般式（Ｉ）
（ＸＯＯＣ）ｎ１−Ｒ−（ＣＯＯＸ’）ｎ２    ・・・（Ｉ）
（ただし、Ｒは複素環を含み、Ｘ及びＸ’はＮａ又はＫを示し、ｎ１及びｎ２は整数を示し、１≦ｎ１≦８、０≦ｎ２≦８である。）で表される複素環カルボン酸誘導体を含み、
前記反応において、前記中心金属に２座配位可能な架橋配位子が加えられ、
前記中心金属が、Ｃｕ又はＲｈであり、
前記複素環カルボン酸金属塩が、テトラジンジカルボン酸又はチオフェンジカルボン酸のＮａ塩又はＫ塩であり、
前記架橋配位子が、トリエチレンジアミンであることを特徴とする水素吸蔵材料である多孔性金属錯体の製造方法。
【請求項２】
前記反応において、前記架橋配位子を同時に加えることを特徴とする請求項１に記載の水素吸蔵材料である多孔性金属錯体の製造方法。
【請求項３】
前記第２の金属塩は、硝酸塩、硫酸塩、酢酸塩、炭酸塩及び蟻酸塩を含む金属塩群から選択される金属塩を含むことを特徴とする請求項１又は請求項２に記載の水素吸蔵材料である多孔性金属錯体の製造方法。
【請求項４】
前記複素環カルボン酸金属塩の調製は、前記複素環カルボン酸金属塩を第１の溶媒に溶解して第１の溶液を得ることを含み、
前記第２の金属塩の調製は、前記第２の金属塩を第２の溶媒に溶解して第２の溶液を得ることを含み、
前記反応は、前記第１及び第２の溶液を混合することを含むことを特徴とする請求項１に記載の水素吸蔵材料である多孔性金属錯体の製造方法。
【請求項５】
前記第１及び第２の溶媒の一方は、Ｎ，Ｎ’−ジメチルホルムアミド、Ｎ，Ｎ’−ジエチルホルムアミド、水、アルコール類、テトラヒドロフラン、ベンゼン、トルエン、ヘキサン、アセトン及びアセトニトリルを含む溶媒群から選択された溶媒を含むことを特徴とする請求項４に記載の水素吸蔵材料である多孔性金属錯体の製造方法。
【請求項６】
前記第１及び第２の溶媒の一方は、Ｎ，Ｎ’−ジメチルホルムアミド、Ｎ，Ｎ’−ジエチルホルムアミド、水、アルコール類を含む溶媒群から選択された溶媒を含むことを特徴とする請求項５に記載の水素吸蔵材料である多孔性金属錯体の製造方法。
【請求項７】
前記複素環カルボン酸金属塩の調製、前記第２の金属塩の調製及び前記反応のいずれか一つは、前記第１又は第２の溶液に超音波を照射することを含むことを特徴とする請求項４乃至請求項６のいずれか一項に記載の水素吸蔵材料である多孔性金属錯体の製造方法。
【請求項８】
前記多孔性金属錯体は、１［Ｌ］の水に５００［ｍｇ］の割合で溶解したときに８〜１０のｐＨを有することを特徴とする請求項１乃至請求項７のいずれか一項に記載の水素吸蔵材料である多孔性金属錯体の製造方法。
【請求項９】
前記反応は、１［Ｌ］の水に５００［ｍｇ］の割合で溶解したときに１０〜５００［ｐｐｍ］の濃度を有する硝酸ナトリウム、硫酸ナトリウム、酢酸ナトリウム、炭酸ナトリウム、蟻酸ナトリウム、硝酸カリウム、硫酸カリウム、酢酸カリウム、炭酸カリウム及び蟻酸カリウムを含む金属塩群から選択された、金属塩を副生成物として得ることを含むことを特徴とする請求項１乃至請求項８のいずれか一項に記載の水素吸蔵材料である多孔性金属錯体の製造方法。
【発明の詳細な説明】
【技術分野】
【０００１】
この発明は、多孔性金属錯体の製造方法、多孔性金属錯体、吸着材、分離材、ガス吸着材及び水素吸着材に関する。
【背景技術】
【０００２】
近年、燃料電池車両に搭載するための固体高分子型燃料電池の開発競争が活発に繰り広げられている。このような燃料電池車両の実用化のために、低コスト、軽量で、かつ吸蔵密度の高い水素吸蔵材料を用いる効率的な水素吸蔵方法の開発が望まれている。
【０００３】
そこで、金属イオンと有機配位子からなる二次元格子構造を単位モチーフとして三次元的に積層した骨格構造を有する多孔性の有機金属錯体を用いた水素吸蔵材料が提案され（特許文献１、特許文献２参照）、メタン、窒素、水素などのガス吸着材として注目されている。中でも、例えばテトラジン、トリアジンなどの含窒素複素環骨格を有機配位子として用いた有機金属錯体は、水素とのアフィニティが向上するため水素吸蔵材料として好適であることが見出されている（特許文献３、非特許文献１、非特許文献２参照）。
【特許文献１】特開２００１−３４８３６１号公報
【特許文献２】米国特許出願公開第２００３／０００４３６４号明細書
【特許文献３】特開２００５−９３１８１号公報
【非特許文献１】エム・エダウディ（M.Eddaoudi）,エイチ・リー（H.Li）, オウ・エム・ヤギ（O.M.Yaghi）著,「ジャーナル・オブ・ジ・アメリカン・ケミカル・ソサエティ（J.Am.Chem.Soc.）」,２０００年,第１２２号,ｐ．１３９１−１３９７
【非特許文献２】エヌ・エル・ロージー（N.L.Rosi）外,「サイエンス（Science）」,２００３年,第３００号,ｐ．１１２７−１１２９
【発明の開示】
【発明が解決しようとする課題】
【０００４】
しかしながら、有機配位子となる複素環カルボン酸化合物は、有機金属錯体を得るために使用される溶媒への溶解度が低く、溶媒必要量が多くなる。一度に合成できる量が限られ、これを増やそうとすると多量の溶媒を必要とする。また、複素環カルボン酸化合物は金属塩との反応性が低く、有機金属錯体を得るためには長い反応時間が必要である。この反応時間を短くするために反応温度を上げると副反応が多くなり、目的とする有機金属錯体の収率が低くなることがある。中間体が不安定な化合物では、収率の低下がより顕著に見られ、コスト、量産性の点で問題がある。
【課題を解決するための手段】
【０００５】
本発明は、上記課題を解決するためになされたものであり、本発明に係る多孔性金属錯体の製造方法は、中心金属と、複素環骨格及びカルボキシレート基を有する有機配位子とを備える金属錯体の三次元的多孔性骨格構造を含む多孔性金属錯体の製造方法であって、有機配位子の塩を複素環カルボン酸金属塩として調製する工程と、中心金属の塩を第２の金属塩として調製する工程と、複素環カルボン酸金属塩及び第２の金属塩を反応させる工程と、を含み、上記反応において、中心金属に２座配位可能な架橋配位子が加えられ、複素環カルボン酸金属塩は、次の一般式（Ｉ）
（ＸＯＯＣ）ｎ１−Ｒ−（ＣＯＯＸ’）ｎ２    ・・・（Ｉ）
（ただし、Ｒは複素環を含み、Ｘ及びＸ’はＮａ又はＫを示し、ｎ１及びｎ２は整数を示し、１≦ｎ１≦８、０≦ｎ２≦８である。）で表される複素環カルボン酸誘導体を含み、中心金属が、Ｃｕ又はＲｈであり、複素環カルボン酸金属塩が、テトラジンジカルボン酸又はチオフェンジカルボン酸のＮａ塩又はＫ塩であり、架橋配位子が、トリエチレンジアミンであることを特徴とする。
【０００６】
本発明に係る多孔性金属錯体は、本発明に係る多孔性金属錯体の製造方法により得られたことを特徴とする。
【０００７】
本発明に係る吸着材は、本発明に係る多孔性金属錯体を含むことを特徴とする。
【０００８】
本発明に係る分離材は、本発明に係る多孔性金属錯体を含むことを特徴とする。
【０００９】
本発明に係るガス吸着材は、本発明に係る多孔性金属錯体を含むことを特徴とする。
【００１０】
本発明に係る水素吸着材は、本発明に係る多孔性金属錯体を含むことを特徴とする。
【発明の効果】
【００１１】
本発明によれば、複素環カルボン酸金属塩は、複素環カルボン酸よりも解離しやすく、溶解度が高いので、従来に比べて必要溶媒量が少なくてすみ、反応時間も短縮できる。また、複素環カルボン酸金属塩が解離しやすいため、第２の金属塩との反応性が高く、反応温度の低下、単位時間当たりの生産性及び収率の増加を期待でき、製造コストを削減できる。
【００１２】
本発明によれば、多孔性金属錯体が効率良く安価に得られる。
【００１３】
本発明によれば、本発明に係る多孔性金属錯体を用いるので、安価な吸着材、分離材、ガス吸着材及び水素吸着材を効率よく得られる。
【発明を実施するための最良の形態】
【００１４】
以下、本発明の実施の形態に係る多孔性金属錯体の製造方法、多孔性金属錯体、吸着材、分離材、ガス吸着材及び水素吸着材を説明する。
【００１５】
第一実施形態
本発明の第一実施形態に係る多孔性金属錯体（多孔性架橋金属錯体）の製造方法について説明する。図１は、本発明の実施の形態に係る多孔性金属錯体の一例の結晶構造１（以下、しばしば三次元的多孔性骨格構造１とする）を示す模式図である。この結晶構造１は、２個の銅イオンを中心金属２とした二核錯体であり、中心金属２の周りにＲで示す構造を有する置換基からなる複素環カルボン酸イオンが有機配位子として配位されて配位結合部３を形成している。各複素環カルボン酸イオンは２つのカルボキシレート基を有し、このカルボキシレート基の２つの酸素原子を介して中心金属２である銅イオンに配位することにより、２つの銅イオンを４つの格子点とする環（空隙）が縮合した格子状の２次元構造（複素環カルボン酸金属錯体）Ｍ１が形成されている。この二次元格子構造Ｍ１を単位モチーフ、つまり、基本的繰り返しパターンとして積層し、各二次元格子構造Ｍ１を架橋配位子４であるトリエチレンジアミンで架橋することにより三次元的多孔性骨格構造からなる架橋金属錯体が形成されている。架橋配位子４であるトリエチレンジアミンは、２個の配位基で中心金属２である銅イオンに配位している二座配位子である。この構造では、中心金属２と配位結合部３によって画成された空隙ＧＰ１を有し、複数の二次元構造Ｍ１の各空隙列がｃ軸方向に一列に整列し、一次元のチャネルを複数形成している。
【００１６】
このような構造を有する多孔性金属錯体の三次元的多孔性骨格構造１の二次元格子構造Ｍ１は、有機配位子の塩を複素環カルボン酸金属塩として調製し、中心金属２の塩を第２の金属塩として調製し、複素環カルボン酸金属塩及び第２の金属塩を反応させることによって製造する。複素環カルボン酸金属塩及び第２の金属塩を反応させた後の反応液に中心金属に２座配位可能な架橋配位子を加えることにより、架橋配位子４が中心金属２と複素環骨格及びカルボキシレート基を有する有機配位子によって形成された二次元構造Ｍ１間を架橋して三次元的多孔性骨格構造１を形成する。この反応では、有機配位子となる化合物を金属塩とすることで解離しやすくなり、溶媒に対して溶解度が高くなるので、従来に比べて必要溶媒量が少なくてすみ、反応時間も短縮できる。また、複素環カルボン酸金属塩及び第２の金属塩は解離しやすいので反応性が高く、反応温度の低下、単位時間当たりの生産性及び収率の増加が期待でき、製造コストを削減できる。
【００１７】
ここで一例として、図２（ａ）に本発明の第一実施形態に係る化学反応を、図２（ｂ）に従来例における化学反応を示す。図２（ｂ）に示すように、従来例では有機配位子となる化合物として複素環カルボン酸を用い、溶媒中で中心金属となる金属塩と反応させている。この反応では、溶媒中における複素環カルボン酸の解離定数が低く溶解度が低いため、反応終了時間が長く、反応収率も低い。これに対し、図２（ａ）に示すように有機配位子となる化合物として複素環カルボン酸金属塩を使用した場合には、この化合物は溶媒に易溶であり、容易にイオン化して反応が進む。このため、従来例よりも短時間で反応が終了し、反応収率も従来例と比べて高くなる。
【００１８】
複素環カルボン酸金属塩は、アルカリ金属又はアルカリ土類金属の塩を含むことが好ましい。複素環カルボン酸金属塩がアルカリ金属又はアルカリ土類金属の塩である場合には、カルボン酸の脱プロトン化と比較して複素環カルボン酸金属塩が溶媒中でカルボキシレート基と金属イオンに解離しやすい。このため、複素環カルボン酸金属塩は、複素環カルボン酸よりも解離しやすく、溶解度が高いので、従来に比べて必要溶媒量が少なくてすみ、反応時間も短縮できる。また、複素環カルボン酸金属塩が解離しやすいため、第２の金属塩との反応性が高く、反応温度の低下、単位時間当たりの生産性及び収率の増加を期待でき、製造コストを削減できる。
【００１９】
複素環カルボン酸金属塩は、次の一般式（I）
（ＸＯＯＣ）ｎ１−Ｒ−（ＣＯＯＸ’）ｎ２    ・・・（I）
（ただし、Ｒは複素環を含み、Ｘは水素原子、アルカリ金属又はアルカリ土類金属を示し、Ｘ’はＸと同一又は異なるアルカリ金属又はアルカリ土類金属を示し、ｎ１及びｎ２は整数を示し、１≦ｎ１≦８、０≦ｎ２≦８である。）で表される複素環カルボン酸誘導体からなることが好ましい。
【００２０】
上記の一般式（I）において、Ｘは、Ｎａ（ナトリウム）又はＫ（カリウム）からなることが好ましい。ＸがＮａ又はＫである場合には、従来に比べ、多孔性金属錯体が効率良く安価に得られる。また、Ｒはアリール基もしくはアリーレン基を含むことが好ましく、アリール基、アリーレン基は置換基を有していても良い。また、Ｒは環骨格内にＮ、Ｏ、Ｓ、Ｐ、Ｂ、Ａｓ、Ｓｉ、Ｓｂ及びＨｇを含む元素群から選択される元素を含むことが好ましい。
【００２１】
このＲは、次の一般式（II）〜（XXVII）
【化１】
0005292679.tif 000002
のいずれか一つで表される構造を有する置換基を含むことが好ましい。一般式（II）〜（XXVII）において、カルボキシレート基は環のどの位置に結合していても良く、このカルボキシレート基の２つの酸素原子が中心金属に配位することにより二次元格子構造Ｍ１を形成する。また、異なる複素環カルボン酸有機配位子を用いることができるため、水素とのアフィニティや細孔の形、径を変化させた多孔性の架橋金属錯体を、従来に比べ、安価で高効率に製造することができる。
【００２２】
第２の金属塩は、２〜４価の金属を含む金属群から選択された金属を含むことが好ましく、特に、第２の金属塩は２価の金属を含むことが好ましい。この場合には、第２の金属塩が溶媒中で解離して金属がイオン化するため、複素環カルボン酸金属塩との反応が促進される。このため、従来に比べ、反応時間も短縮でき、反応温度の低下、収率の増加が可能となる。なお、この第２の金属塩は、Ｃｕ、Ｚｎ、Ｍｏ、Ｒｕ、Ｃｒ、Ｎｉ及びＲｈを含む金属群から選択された金属を含むことがより好ましい。また、第２の金属塩は、硝酸塩、硫酸塩、酢酸塩、炭酸塩及び蟻酸塩を含む金属塩群から選択される金属塩を含むことが好ましい。
【００２３】
複素環カルボン酸金属塩の調製は、複素環カルボン酸金属塩を第１の溶媒に溶解して第１の溶液を得ることを含み、第２の金属塩の調製は、第２の金属塩を第２の溶媒に溶解して第２の溶液を得ることを含み、反応は、第１及び第２の溶液を混合することを含む。第１及び第２の溶液を混合することにより、複素環カルボン酸金属塩の解離により生成した複素環カルボン酸イオンと第２の金属塩の解離により生成した金属イオンが反応し、二次元格子構造Ｍ１が生成する。更に、架橋配位子を加えることにより、二次元格子構造Ｍ１と架橋配位子による架橋反応が進み、三次元的多孔性骨格構造を有する架橋金属錯体が形成する。
【００２４】
なお、複素環カルボン酸金属塩の調製、第２の金属塩の調製及び反応のいずれか一つは、第１又は第２の溶液に超音波を照射することを含んでもよい。この場合には、複素環カルボン酸金属塩と第２の金属塩との反応、又は複素環カルボン酸金属塩と架橋配位子との反応が促進されるため、従来に比べて反応時間の低下、反応温度の低下及び反応収率の増加が可能となる。
【００２５】
第１及び第２の溶媒の一方は、Ｎ，Ｎ’−ジメチルホルムアミド、Ｎ，Ｎ’-ジエチルホルムアミド、水、アルコール類、テトラヒドロフラン、ベンゼン、トルエン、ヘキサン、アセトン及びアセトニトリルを含む溶媒群から選択された溶媒を含むことが好ましい。アルコールは、例えばメタノール、エタノール、プロパノール等が使用可能である。これらの溶媒は、複素環カルボン酸金属塩及び第２の金属塩を溶解するが、目的物である金属錯体を溶解しないため、効率良く目的物を得ることが可能となる。中でも、第１及び第２の溶媒の一方は、Ｎ，Ｎ’−ジメチルホルムアミド、Ｎ，Ｎ’-ジエチルホルムアミド、水、アルコール類を含む溶媒群から選択された溶媒を含むことが好ましい。また、第１及び第２の溶媒が同じ溶媒でも構わない。
【００２６】
多孔性金属錯体は、１[Ｌ]の水に５００[ｍｇ]の割合で溶解したときに８〜１０のｐＨを有することが好ましい。ｐＨが８〜１０の範囲にある場合には、複素環カルボン酸金属塩及び第２の金属塩が溶媒中で解離しやすくなるため溶媒への溶解度が上がり、反応が促進される。またｐＨ８以下にするためには、化合物洗浄工程が必要となるためコスト高の原因となる。一方ｐＨ１０以上では、残留イオンが多孔性金属錯体を用いた吸着材、分離材及びガス吸着材の性能に悪影響を与える場合がある。
【００２７】
反応は、１[Ｌ]の水に５００[ｍｇ]の割合で溶解したときに１０〜５００[ｐｐｍ]の濃度を有する硝酸ナトリウム、硫酸ナトリウム、酢酸ナトリウム、炭酸ナトリウム、蟻酸ナトリウム、硝酸カリウム、硫酸カリウム、酢酸カリウム、炭酸カリウム及び蟻酸カリウムを含む金属塩群から選択された、金属塩を副生成物として得ることを含むことが好ましい。これらの副生成物は反応速度が大きいため、複素環カルボン酸金属塩と第２の金属塩の反応が促進される。このため、反応時間の低下、反応温度の低下及び反応収率の増加が可能となる。
【００２８】
この多孔性金属錯体の製造方法により生成した多孔性金属錯体は、中心金属とカルボキシレート基を有する有機配位子とを備え、中心金属の周りに有機配位子が配位される。各有機配位子は２つのカルボキシレート基を有し、各カルボキシレート基がそれぞれ２つの酸素原子を介して異なる中心金属に配位することにより、中心金属を格子点とする環（空隙）が縮合した格子状の二次元構造が形成される。この二次元格子構造を単位モチーフ、つまり、基本的繰り返しパターンとして積層し、各二次元格子構造を架橋配位子で架橋することにより三次元的多孔性骨格構造が形成される。架橋配位子は、２個の配位基で中心金属に配位している二座配位子である。この構造では、複数の二次元構造の各空隙列が一列に整列するため、一次元のチャネルを複数形成する。
【００２９】
この多孔性金属錯体において、二次元格子構造の単位モチーフを積層した三次元的多孔性骨格構造は空隙を画成する骨格部であり、各空隙の細孔径は０．３〜２．０[ｎｍ]の大きさである。そして、この細孔径より小さな気体又は液体分子を骨格構造に取り込むことが可能である。この骨格構造は比較的強い結合である配位結合により形成されているため強固であり、気体又は液体分子を除去してもその骨格構造が安定に維持される。このため、気体又は液体分子を可逆的に取り込むことが可能である。なお、この多孔性金属錯体は上記副生成物を残留物として含む。上記副生成物を残留物として含む場合には、出発物質が複素環カルボン酸金属塩と第２の金属塩であることが示される。
【００３０】
以上説明した多孔性金属錯体（多孔性架橋金属錯体）の製造方法では、複素環カルボン酸金属塩及び第２の金属塩は解離しやすく、溶解度が高いため、従来に比べて必要溶媒量が少なくてすみ、反応時間も短縮できる。また、複素環カルボン酸金属塩及び第２の金属塩は解離しやすいので反応性が高く、反応温度の低下、単位時間当たりの生産性及び収率の増加を期待でき、製造コストを削減できる。このように、この製造方法により多孔性金属錯体を効率良く安価に得られる。また、この製造方法により得られた多孔性金属錯体を用いて吸着材、分離材、ガス吸着材及び水素吸着材を製造した場合には、従来に比べて効率良く安価に得られる。
【００３１】
第二実施形態
次に、本発明の第二実施形態に係る多孔性金属錯体（多孔性架橋金属錯体）の製造方法について説明する。本実施の形態に係る多孔性金属錯体の製造方法は、図１に示す多孔性金属錯体の三次元的多孔性骨格構造１を、有機配位子の塩を複素環カルボン酸金属塩として調製し、中心金属２の塩を第２の金属塩として調製し、複素環カルボン酸金属塩及び第２の金属塩を反応させ、この反応において、中心金属に２座配位可能な架橋配位子を、複素環カルボン酸金属塩及び第２の金属塩と同時に加えることによって製造する。本実施の形態では、複素環カルボン酸金属塩と第２の金属塩との反応の際に、中心金属２に２座配位可能な架橋配位子４を加えることにより、二次元格子構造Ｍ１からなる単位モチーフが形成されると同時に、架橋配位子４が二次元格子構造Ｍ１間を架橋して三次元的多孔性骨格構造１を形成する。この反応において、有機配位子となる化合物を金属塩とすることで化合物が解離しやすくなり、溶媒に対して溶解度が高くなるため、従来に比べて必要溶媒量が少なくてすみ、反応時間も短縮できる。また、複素環カルボン酸金属塩及び第２の金属塩は解離しやすいので反応性が高く、反応温度の低下、単位時間当たりの生産性及び収率の増加が期待でき、製造コストを削減できる。
【００３２】
さらに、従来では、二次元格子構造Ｍ１を架橋配位子４で架橋する場合には、金属イオンと有機配位子とから形成される二次元格子構造Ｍ１を形成した後に、この二次元格子構造Ｍ１を３次元的に積層して架橋配位子４で二次元格子構造Ｍ１間を結合するという２段階の合成法を取ることが多かった。これに対し、第二実施形態においては、複素環カルボン酸金属塩及び第２の金属塩を反応させる際に架橋配位子４となる化合物を加えることにより、二次元格子構造Ｍ１の形成と同時に各二次元格子構造Ｍ１の間を架橋配位子４によって結合することができる。このため、合成プロセスを１段階に短縮することができ、単位時間当たりの生産性及び収率の増加が期待でき、製造コストを削減できる。
【００３３】
ここで第二実施形態の一例として、図３（ａ）に第二実施形態に係る化学反応を、図３（ｂ）に従来例における化学反応を示す。図３（ｂ）に示すように、従来例では有機配位子となる化合物として複素環カルボン酸を用い、溶媒中で中心金属となる金属塩と反応させている。この反応では、溶媒中における複素環カルボン酸の解離定数が低く溶解度が低いため、反応終了時間が長く、反応収率も低い。また、複素環カルボン酸と金属塩とを反応させて二次元格子構造からなる金属錯体を形成し、この反応液に更に架橋配位子となる化合物を添加し、架橋金属錯体を形成する２段階の合成法を取る。これに対し、図３（ａ）に示すように、有機配位子となる化合物として複素環カルボン酸金属塩を使用した場合には、この化合物は溶媒に易溶であり、容易にイオン化して反応が進むため、従来例よりも短時間で反応が終了し、反応収率も従来例と比べて高くなる。また、複素環カルボン酸金属塩、第２の金属塩及び架橋配位子を同時に反応させるため、二次元格子構造Ｍ１からなる金属錯体の形成と同時に架橋配位子による架橋反応が進み、架橋金属錯体が形成する。このように、合成プロセスを１段階に短縮することができ、単位時間当たりの生産性及び収率の増加が期待でき、製造コストを削減できる。
【００３４】
複素環カルボン酸金属塩は、アルカリ金属又はアルカリ土類金属の塩を含むことが好ましい。複素環カルボン酸金属塩がアルカリ金属又はアルカリ土類金属の塩である場合には、カルボン酸の脱プロトン化と比較して複素環カルボン酸金属塩が溶媒中でカルボキシレート基と金属イオンに解離しやすい。このため、複素環カルボン酸金属塩は、複素環カルボン酸よりも解離しやすく、溶解度が高いので、従来に比べて必要溶媒量が少なくてすみ、反応時間も短縮できる。また、複素環カルボン酸金属塩が解離しやすいため、第２の金属塩との反応性が高く、反応温度の低下、単位時間当たりの生産性及び収率の増加を期待でき、製造コストを削減できる。
【００３５】
複素環カルボン酸金属塩は、次の一般式（I）
（ＸＯＯＣ）ｎ１−Ｒ−（ＣＯＯＸ’）ｎ２  ・・・（I）
（ただし、Ｒは複素環を含み、Ｘは水素原子、アルカリ金属又はアルカリ土類金属を示し、Ｘ’はＸと同一又は異なるアルカリ金属又はアルカリ土類金属を示し、ｎ１及びｎ２は整数を示し、１≦ｎ１≦８、０≦ｎ２≦８である。）で表される複素環カルボン酸誘導体からなることが好ましい。
【００３６】
上記の一般式（I）において、Ｘは、Ｎａ（ナトリウム）又はＫ（カリウム）を含むことが好ましい。ＸがＮａ又はＫである場合には、従来に比べ、多孔性金属錯体が効率良く安価に得られる。また、Ｒはアリール基もしくはアリーレン基を含むことが好ましく、アリール基、アリーレン基は置換基を有していても良い。また、Ｒは環骨格内にＮ、Ｏ、Ｓ、Ｐ、Ｂ、Ａｓ、Ｓｉ、Ｓｂ及びＨｇを含む元素群から選択される元素を含むことが好ましい。
【００３７】
このＲは、次の一般式（II）〜（XXVII）
【化２】
0005292679.tif 000003
のいずれか一つで表される構造を有する置換基を含むことが好ましい。一般式（II）〜（XXVII）において、カルボキシレート基は環のどの位置に結合していても良く、このカルボキシレート基の２つの酸素原子が中心金属に配位することにより二次元格子構造を形成する。また、異なる複素環カルボン酸有機配位子を用いることができるため、水素とのアフィニティや細孔の形、径を変化させた複素環カルボン酸金属錯体を、従来に比べ、安価で高効率に製造することができる。
【００３８】
第２の金属塩は、２〜４価の金属を含む金属群から選択された金属を含むことが好ましく、特に、第２の金属塩は２価の金属を含むことが好ましい。この場合には、第２の金属塩が溶媒中で解離して金属がイオン化するため、複素環カルボン酸金属塩との反応が促進される。このため、従来に比べ、反応時間も短縮でき、反応温度の低下、収率の増加が可能となる。なお、この第２の金属塩は、Ｃｕ、Ｚｎ、Ｍｏ、Ｒｕ、Ｃｒ、Ｎｉ及びＲｈを含む金属群から選択された金属を含むことがより好ましい。また、第２の金属塩は、硝酸塩、硫酸塩、酢酸塩、炭酸塩及び蟻酸塩を含む金属塩群から選択される金属塩を含むことが好ましい。
【００３９】
複素環カルボン酸金属塩の調製は、複素環カルボン酸金属塩を第１の溶媒に溶解して第１の溶液を得ることを含み、第２の金属塩の調製は、第２の金属塩を第２の溶媒に溶解して第２の溶液を得ることを含み、反応は、第１及び第２の溶液を混合することを含む。また、反応は、第２の金属塩に２座配位可能な架橋配位子を加えることを含む。複素環カルボン酸金属塩及び第２の溶液を混合することにより、複素環カルボン酸金属塩の解離により生成した複素環カルボン酸イオンと第２の金属塩の解離により生成した金属イオンが反応し、二次元格子構造Ｍ１が形成する。また、反応において、同時に架橋配位子を加えることにより、二次元格子構造Ｍ１の形成と同時に二次元格子構造Ｍ１の架橋配位子による架橋反応が進み、架橋金属錯体が形成する。このため、合成プロセスを１段階に短縮することができ、単位時間当たりの生産性及び収率の増加が期待でき、製造コストを削減できる。なお、架橋配位子は第１及び第２の溶液を得る段階で加えてもよい。
【００４０】
なお、複素環カルボン酸金属塩の調製、第２の金属塩の調製及び反応のいずれか一つは、第１又は第２の溶液に超音波を照射することを含んでもよい。この場合には、複素環カルボン酸金属塩と第２の金属塩との反応、又は複素環カルボン酸金属塩と架橋配位子との反応が促進されるため、従来に比べて反応時間の低下、反応温度の低下及び反応収率の増加が可能となる。
【００４１】
また、第１及び第２の溶媒の一方は、Ｎ，Ｎ’−ジメチルホルムアミド、Ｎ，Ｎ’-ジエチルホルムアミド、水、アルコール類、テトラヒドロフラン、ベンゼン、トルエン、ヘキサン、アセトン及びアセトニトリルを含む溶媒群から選択された溶媒を含むことが好ましい。アルコールは、例えばメタノール、エタノール、プロパノール等が使用可能である。これらの溶媒は、複素環カルボン酸金属塩及び第２の金属塩を溶解するが、目的物である金属錯体を溶解しないため、効率良く目的物を得ることが可能となる。中でも、第１及び第２の溶媒の一方は、Ｎ，Ｎ’−ジメチルホルムアミド、Ｎ，Ｎ’-ジエチルホルムアミド、水、アルコール類を含む溶媒群から選択された溶媒を含むことが好ましい。また、第１及び第２の溶媒が同じ溶媒でも構わない。
【００４２】
多孔性金属錯体は、１[Ｌ]の水に５００[ｍｇ]の割合で溶解したときに８〜１０のｐＨを有することが好ましい。ｐＨが８〜１０の範囲にある場合には、複素環カルボン酸金属塩及び第２の金属塩が溶媒中で解離しやすくなるため溶媒への溶解度が上がり、反応が促進される。またｐＨ８以下にするためには、化合物洗浄工程が必要となるためコスト高の原因となる。一方ｐＨ１０以上では、残留イオンが多孔性金属錯体を用いた吸着材、分離材及びガス吸着材の性能に悪影響を与える場合がある。
【００４３】
反応は、１[Ｌ]の水に５００[ｍｇ]の割合で溶解したときに１０〜５００[ｐｐｍ]の濃度を有する硝酸ナトリウム、硫酸ナトリウム、酢酸ナトリウム、炭酸ナトリウム、蟻酸ナトリウム、硝酸カリウム、硫酸カリウム、酢酸カリウム、炭酸カリウム及び蟻酸カリウムを含む金属塩群から選択された、金属塩を副生成物として得る工程を含むことことが好ましい。これらの副生成物は反応速度が大きいため、複素環カルボン酸金属塩と第２の金属塩の反応が促進される。このため、反応時間の低下、反応温度の低下及び反応収率の増加が可能となる。
【００４４】
この多孔性金属錯体の製造方法により生成した多孔性金属錯体は、中心金属とカルボキシレート基を有する有機配位子とを備え、中心金属の周りに有機配位子が配位される。各有機配位子は２つのカルボキシレート基を有し、各カルボキシレート基がそれぞれ２つの酸素原子を介して異なる中心金属に配位することにより、中心金属を格子点とする環（空隙）が縮合した格子状の二次元構造が形成される。この二次元格子構造を単位モチーフ、つまり、基本的繰り返しパターンとして積層し、各二次元格子構造を架橋配位子で架橋することにより三次元的多孔性骨格構造が形成される。架橋配位子は、２個の配位基で中心金属に配位している二座配位子である。この構造では、複数の二次元構造の各空隙列が一列に整列するため、一次元のチャネルを複数形成する。
【００４５】
この多孔性金属錯体において、二次元格子構造の単位モチーフを積層した三次元的多孔性骨格構造は空隙を画成する骨格部であり、各空隙の細孔径は０．３〜２．０[ｎｍ]の大きさである。そして、この細孔径より小さな気体又は液体分子を骨格構造に取り込むことが可能である。この骨格構造は比較的強い結合である配位結合により形成されているため強固であり、気体又は液体分子を除去してもその骨格構造が安定に維持される。このため、気体又は液体分子を可逆的に取り込むことが可能である。なお、この多孔性金属錯体は上記副生成物を残留物として含む。上記副生成物を残留物として含む場合には、出発物質が複素環カルボン酸金属塩と第２の金属塩であることが示される。
【００４６】
以上説明した多孔性金属錯体（多孔性架橋金属錯体）の製造方法では、複素環カルボン酸金属塩及び第２の金属塩は解離しやすく、溶解度が高いため、従来に比べて必要溶媒量が少なくてすみ、反応時間も短縮できる。また、複素環カルボン酸金属塩及び第２の金属塩は解離しやすいので反応性が高く、反応温度の低下、単位時間当たりの生産性及び収率の増加を期待でき、製造コストを削減できる。また、複素環カルボン酸金属塩及び第２の金属塩及び架橋配位子を同時に反応させるため、二次元格子構造からなる金属錯体の形成と同時に架橋配位子による架橋反応が進み、多孔性の架橋金属錯体が形成する。このため、合成プロセスを１段階に短縮することができ、単位時間当たりの生産性及び収率の増加が期待でき、製造コストを削減できる。このように、この製造方法により多孔性金属錯体を効率良く安価に得られる。また、この製造方法により得られた多孔性金属錯体を用いて吸着材、分離材、ガス吸着材及び水素吸着材を製造した場合には、従来に比べて効率良く安価に得られる。
【実施例】
【００４７】
以下、実施例１〜実施例８及び比較例１〜比較例２により本発明の実施の形態に係る多孔性金属錯体の製造方法について更に具体的に説明するが、本発明の範囲はこれらに限定されるものではない。
【００４８】
１．試料の調製
実施例１  ｛Ｃｕ（ＯＯＣ−Ｃ２Ｎ４−ＣＯＯ）−１／２Ｃ６Ｈ１２Ｎ２｝ｎの合成
複素環カルボン酸誘導体として１，２，４，５−テトラジン−３，６−ジカルボン酸二ナトリウムを、第２の金属塩として硫酸銅五水和物を、架橋配位子としてトリエチレンジアミンを用いた。まず、テトラジンジカルボン酸二ナトリウム２．１４[ｇ]を含むメタノール溶液に硫酸銅五水和物２．５０[ｇ]を含むメタノール溶液を濾過しながら加えた。加熱攪拌後、得られた反応混合物にトリエチレンジアミン０．５６[ｇ]を含むトルエン溶液を加え、更に加熱攪拌した。析出した固体を吸引濾過により回収し、真空乾燥を行い、目的物を得た。
【００４９】
実施例２  ｛Ｒｈ（ＯＯＣ−Ｃ２Ｎ４−ＣＯＯ）−１／２Ｃ６Ｈ１２Ｎ２｝ｎの合成
複素環カルボン酸誘導体として１，２，４，５−テトラジン−３，６−ジカルボン酸二ナトリウムを、第２の金属塩として酢酸ロジウム二水和物を、架橋配位子としてトリエチレンジアミンを用いた。まず、テトラジンジカルボン酸二ナトリウム２．１４[ｇ]を含むメタノール溶液に酢酸ロジウム二水和物４．７８[ｇ]を含むメタノール溶液を濾過しながら加えた。加熱攪拌後、得られた反応混合物にトリエチレンジアミン０．５６[ｇ]を含むトルエン溶液を加え、更に加熱攪拌した。析出した固体を吸引濾過により回収し、真空乾燥を行い、目的物を得た。
【００５０】
実施例３  ｛Ｃｕ（ＯＯＣ−Ｃ２Ｎ４−ＣＯＯ）−１／２Ｃ６Ｈ１２Ｎ２｝ｎの合成
複素環カルボン酸誘導体として１，２，４，５−テトラジン−３，６−ジカルボン酸のイオン交換により合成したテトラジンジカルボン酸二カリウムを、第２の金属塩として硫酸銅五水和物を、架橋配位子としてトリエチレンジアミンを用いた。まず、テトラジンジカルボン酸二カリウム２．４６[ｇ]を含むメタノール溶液に硫酸銅五水和物２．５０[ｇ]を含むメタノール溶液を濾過しながら加えた。加熱攪拌後、得られた反応混合物にトリエチレンジアミン０．５６[ｇ]を含むトルエン溶液を加え、更に加熱攪拌した。析出した固体を吸引濾過により回収し、真空乾燥を行い、目的物を得た。
【００５１】
実施例４  ｛Ｃｕ（ＯＯＣ−Ｃ４ＳH２−ＣＯＯ）−１／２Ｃ６Ｈ１２Ｎ２｝ｎの合成
複素環カルボン酸誘導体として２，５−チオフェンジカルボン酸のイオン交換により合成したチオフェンジカルボン酸二ナトリウムを、第２の金属塩として硫酸銅五水和物を、架橋配位子としてトリエチレンジアミンを用いた。まず、チオフェンジカルボン酸二ナトリウム２．１６[ｇ]を含むメタノール溶液に硫酸銅五水和物２．５０[ｇ]を含むメタノール溶液を濾過しながら加えた。加熱攪拌後、得られた反応混合物にトリエチレンジアミン０．５６[ｇ]を含むトルエン溶液を加え、更に加熱攪拌した。析出した固体を吸引濾過により回収し、真空乾燥を行い、目的物を得た。
【００５２】
実施例５  ｛Ｃｕ（ＯＯＣ−Ｃ２Ｎ４−ＣＯＯ）−１／２Ｃ６Ｈ１２Ｎ２｝ｎの合成
複素環カルボン酸誘導体として１，２，４，５−テトラジン−３，６−ジカルボン酸二ナトリウムを、第２の金属塩として硫酸銅五水和物を、架橋配位子としてトリエチレンジアミンを用いた。テトラジンジカルボン酸二ナトリウム２．１４[ｇ]、硫酸銅五水和物２．５０[ｇ]、トリエチレンジアミン０．５６[ｇ]をメタノールに溶解し、攪拌後室温にて放置した。析出した固体を吸引濾過により回収し、真空乾燥を行い、目的物を得た。
【００５３】
実施例６  ｛Ｒｈ（ＯＯＣ−Ｃ２Ｎ４−ＣＯＯ）−１／２Ｃ６Ｈ１２Ｎ２｝ｎの合成
複素環カルボン酸誘導体として１，２，４，５−テトラジン−３，６−ジカルボン酸二ナトリウムを、第２の金属塩として酢酸ロジウム二水和物を、架橋配位子としてトリエチレンジアミンを用いた。テトラジンジカルボン酸二ナトリウム２．１４[ｇ]、酢酸ロジウム二水和物２．３９[ｇ]、トリエチレンジアミン０．５６[ｇ]をメタノールに溶解し、攪拌後室温にて放置した。析出した固体を吸引濾過により回収し、真空乾燥を行い、目的物を得た。
【００５４】
実施例７  ｛Ｃｕ（ＯＯＣ−Ｃ２Ｎ４−ＣＯＯ）−１／２Ｃ６Ｈ１２Ｎ２｝ｎの合成
複素環カルボン酸誘導体として１，２，４，５−テトラジン−３，６−ジカルボン酸のイオン交換により合成したテトラジンジカルボン酸二カリウムを、第２の金属塩として硫酸銅五水和物を、架橋配位子としてトリエチレンジアミンを用いた。テトラジンジカルボン酸二カリウム２．４６[ｇ] 、硫酸銅五水和物２．５０[ｇ]、トリエチレンジアミン０．５６[ｇ]をメタノールに溶解し、攪拌後室温にて放置した。析出した固体を吸引濾過により回収し、真空乾燥を行い、目的物を得た。
【００５５】
実施例８  ｛Ｃｕ（ＯＯＣ−Ｃ４ＳH２−ＣＯＯ）−１／２Ｃ６Ｈ１２Ｎ２｝ｎの合成
複素環カルボン酸誘導体として２，５−チオフェンジカルボン酸のイオン交換により合成したチオフェンジカルボン酸二ナトリウムを、第２の金属塩として硫酸銅五水和物を、架橋配位子としてトリエチレンジアミンを用いた。チオフェンジカルボン酸二ナトリウム２．１６[ｇ] 、硫酸銅五水和物２．５０[ｇ]、トリエチレンジアミン０．５６[ｇ]をメタノールに溶解し、攪拌後室温にて放置した。析出した固体を吸引濾過により回収し、真空乾燥を行い、目的物を得た。
【００５６】
比較例１  ｛Ｃｕ（ＯＯＣ−Ｃ２Ｎ４−ＣＯＯ）−１／２Ｃ６Ｈ１２Ｎ２｝ｎの合成
複素環カルボン酸として１，２，４，５−テトラジン−３，６−ジカルボンを用いた。まず、テトラジンジカルボン酸０．５８[ｇ]と硫酸銅五水和物０．８５[ｇ]を無水エタノールに溶解し、反応液を室温〜４０[℃]で数日間加熱攪拌した。得られた反応混合物にトリエチレンジアミン０．１９[ｇ]の無水トルエン溶液を加え、オートクレーブを用いて１２０[℃]で３[時間]加熱攪拌した。得られた沈殿を濾過、メタノールで洗浄し、１００[℃]にて減圧乾燥することによって目的物を得た。
【００５７】
比較例２  ｛Ｃｕ（ＯＯＣ−Ｃ４ＳH２−ＣＯＯ）−１／２Ｃ６Ｈ１２Ｎ２｝ｎの合成
複素環カルボン酸として２，５−チオフェンジカルボン酸を用いた。まず、チオフェンジカルボン酸０．５９[ｇ]と硫酸銅五水和物０．８５[ｇ]を無水エタノールに溶解し、反応液を室温〜４０[℃]で数日間加熱攪拌した。得られた反応混合物にトリエチレンジアミン０．１９[ｇ]の無水トルエン溶液を加え、オートクレーブを用いて１２０[℃]で３[時間]加熱攪拌した。得られた沈殿を濾過、メタノールで洗浄し、１００[℃]にて減圧乾燥することによって目的物を得た。
【００５８】
２．ガス貯蔵能力の測定  
実施例１及び実施例２で得られた試料について、ガス貯蔵能力を測定した。測定方法は、ＪＩＳ  Ｈ  ７２０１の水素吸蔵放出測定試験に従った。試料を秤量して測定用耐圧試料管に入れ、２００[℃]で３[時間]真空引きして試料管内に残留しているガスを放出させて、水素が吸蔵されていない原点を得た後測定を行った。測定温度は２５[℃]とした。その後大気圧まで減圧して水素放出量の確認を行った。
【００５９】
３．結晶構造の確認
合成した試料の結晶構造の確認にはマックスサイエンス社製Ｘ線回折装置（MXP 18VAHF）を用い、電圧４０[ｋＶ]、電流３００[ｍＡ]、Ｘ線波長ＣｕＫαで測定を行った。
【００６０】
４．組成の確認
合成した試料の組成は、元素分析により確認した。炭素、水素、窒素の確認にはJPI-5S-65-2004に記載の方法を用い、金属元素の確認には誘導結合プラズマ発光分光分析法を用いた。
【００６１】
実施例１〜実施例８、比較例１及び比較例２において合成された金属錯体、架橋配位子、複素環カルボン酸誘導体、第２の金属塩、反応の収率及び反応終了時間を表１に示す。また、実施例１、実施例２及び比較例１で得られた試料の水素吸蔵能及び測定圧力を表２に示す。
【表１】
0005292679.tif 000004
【表２】
0005292679.tif 000005
【００６２】
まず、複素環カルボン酸誘導体と第２の金属塩とを反応させ、その反応液に架橋配位子を加えて反応させた実施例１〜実施例４及び比較例１〜比較例２について考察する。比較例１ではカルボン酸誘導体として複素環カルボン酸であるテトラジンカルボン酸を用い、無水エタノール中で硫酸銅五水和物と反応させている。この反応では、溶媒に対するテトラジンカルボン酸の解離定数が低く、溶解度が低いため、表１に示すように反応終了時間が長く、反応収率も低かった。これに対し、実施例１では複素環カルボン酸金属塩であるテトラジンカルボン酸二ナトリウムを使用している。テトラジンカルボン酸二ナトリウムは溶媒に易溶であるため、容易にイオン化して反応が進み、反応時間が短くなった。また、比較例１では、架橋配位子となるトリエチレンジアミンを中心金属である銅イオンに配位させるためには、テトラジンカルボン酸と硫酸銅五水和物の反応物をトリエチレンジアミンと反応させ、さらに反応中はオートクレーブにより温度及び圧力を高くしなければ反応はほとんど進まなかった。これに対し、実施例１では、オートクレーブを用いなくても反応が進み、架橋配位子であるトリエチレンジアミンが中心金属である銅イオンに配位した。このように、実施例１では比較例１よりも反応がマイルドであり、短時間で反応が終了し、反応収率も比較例１と比べて高かった。
【００６３】
図４に、実施例１、実施例２及び比較例１における反応速度と反応収率との関係を示す。ここで反応速度は、反応時間の逆数を示し、右にいく程反応速度が大きいことを示している。実施例１と比較例１とを比較すると、表１にあるように実施例１の反応時間は８時間、比較例１の反応時間は３３９時間で、実施例１の反応速度は比較例１の４２．４倍（＝３３９時間／８時間）であり、反応収率は１．３倍であった。このように、複素環カルボン酸誘導体として複素環カルボン酸金属塩を用いた場合には、複素環カルボン酸を使用するよりも反応時間が短かく、収率の増加が可能となることがわかった。
【００６４】
また、第２の金属塩として酢酸ロジウムを用いた実施例２及びカルボン酸誘導体としてテトラジンジカルボン酸二カリウムを用いた実施例３のいずれにおいても比較例１よりも収率が高く、カルボン酸誘導体としてテトラジンカルボン酸二ナトリウムを使用したことによる効果がみられた。実施例４と比較例２で得られた値を比較すると、表１にあるように実施例４の反応時間は１３時間、比較例２の反応時間は３３９時間で、カルボン酸誘導体としてチオフェンジカルボン酸二カリウムを使用した場合には、実施例４は比較例２と比べて反応時間は２６．１倍（＝３３９時間／１３時間）、収率は１．３倍と高くなっており、チオフェンジカルボン酸二カリウムを使用したことによる効果がみられた。なお、１０[ＭＰａ]における実施例１及び実施例２での水素吸蔵能は、それぞれ０．６３[ｗｔ％]及び０．６６[ｗｔ％]であり、比較例１の０．５２[ｗｔ％]よりも高い値だった。
【００６５】
次に、複素環カルボン酸金属塩、第２の金属塩、架橋配位子を同時に反応させた実施例５〜実施例８について考察する。実施例５では、テトラジンカルボン酸二ナトリウムは溶媒に易溶であるため、容易にイオン化して反応が進んだ。また、実施例５では、オートクレーブを用いなくても反応が進み、さらにテトラジンカルボン酸、硫酸銅五水和物及びトリエチレンジアミンを同時に反応させたため、実施例１では合成プロセスが２段階であったが、実施例５では合成プロセスを１段階に短縮できた。このように、実施例５では実施例１よりもさらに短時間で反応が終了し、反応収率も実施例１よりも高くなった。
【００６６】
図５に、実施例５、実施例７及び比較例１における反応速度と反応収率との関係を示す。実施例５と比較例１とを比較すると、実施例５の反応速度は比較例１の６７．８倍であり、反応収率は１．３倍であった。また、実施例７と比較例１とを比較すると、実施例７の反応速度は比較例１の４２．４倍であり、反応収率は１．２倍であった。このように、複素環カルボン酸金属塩、第２の金属塩、架橋配位子を同時に反応させた場合には、更に反応速度が上がり、反応収率も高くなることがわかった。
【００６７】
実施例５と同様に、複素環カルボン酸誘導体、第２の金属塩、架橋配位子を同時に反応させた実施例６では、実施例２よりも更に反応時間が短くなった。また、実施例７においても、実施例３よりも反応時間が短くなり、反応収率も高くなった。また、実施例８においても実施例４よりも反応時間が短くなった。実施例８と比較例２で得られた値を比較すると、カルボン酸誘導体としてチオフェンジカルボン酸二カリウムを使用した場合には、実施例８は比較例２と比べて反応時間は３３．９倍、収率は１．３倍と高くなっており、チオフェンジカルボン酸二カリウムを使用したことによる効果がみられた。
【００６８】
実施例１〜実施例８、比較例１及び比較例２の結果より、本発明の実施の形態に係る多孔性金属錯体の製造方法では、複素環カルボン酸金属塩は複素環カルボン酸と比較して溶媒中で解離しやすく、溶解度が高いため、従来に比べて反応時間の短縮及び収率の増加が可能となることがわかった。また、複素環カルボン酸金属塩、第２の金属塩、架橋配位子を同時に反応させることにより、更に反応時間の短縮及び収率の増加が可能となることがわかった。
【００６９】
以上、本実施の形態について説明したが、上記実施の形態の開示の一部をなす論述及び図面はこの発明を限定するものであると理解するべきではない。この開示から当業者には様々な代替実施の形態、実施例及び運用技術が明らかとなろう。
【図面の簡単な説明】
【００７０】
【図１】多孔性金属錯体の三次元構造を示す模式図である。
【図２】（ａ）本発明の第一実施形態に係る化学反応の一例を示す図である。（ｂ）従来例における化学反応を示す図である。
【図３】（ａ）本発明の第二実施形態に係る化学反応の一例を示す図である。（ｂ）従来例における化学反応を示す図である。
【図４】実施例１、実施例２及び比較例１における反応速度と反応収率との関係を示すグラフである。
【図５】実施例５、実施例７及び比較例１における反応速度と反応収率との関係を示すグラフである。
【符号の説明】
【００７１】
１  三次元的多孔性骨格構造
２  中心金属
３  配位結合部
４  架橋配位子
Ｍ１  二次元格子構造
【図１】
0005292679.tif 000006
【図２】
0005292679.tif 000007
【図３】
0005292679.tif 000008
【図４】
0005292679.tif 000009
【図５】
0005292679.tif 000010